(57)【要約】  使い捨てまたは再使用可能な、複数の端部が密な間隔で配列された伸縮性または伸展可能な不織布または織物複合材、ならびにそれらの製造方法が提供される。【選択図】図１
2021514868.tif 000002
【特許請求の範囲】
【請求項１】
（ａ）実質的に等しい幅の不織布または織物の２つの外層であって、各層は複合織物に関して内面および外面を有する外層と、（ｂ）複数の端部が密な間隔で配列されたエラストマー繊維の内層と、（ｃ）前記外層と内層とを接着する接着剤組成物と、を含む、伸展性不織布または伸縮性織物複合材。
【請求項２】
前記内層は張力下にある、請求項１に記載の伸展性不織布または伸縮性複合織物。
【請求項３】
前記内層は２倍〜４倍に引っ張られている、請求項１に記載の伸展性不織布または伸縮性複合織物。
【請求項４】
前記内層は２．５倍〜４倍に引っ張られている、請求項１に記載の伸展性不織布または伸縮性複合織物。
【請求項５】
前記エラストマー繊維の内層は１０〜７００個の端部を含む、請求項１〜４のいずれかに記載の伸展性不織布または伸縮性複合織物。
【請求項６】
前記内層の前記エラストマー繊維は１．５ｍｍ〜５ｍｍ離間されている、請求項１〜５のいずれかに記載の伸展性不織布または伸縮性複合織物。
【請求項７】
前記エラストマー繊維はスパンデックスを含む、請求項１〜６のいずれかに記載の伸展性不織布または伸縮性複合織物。
【請求項８】
伸展性不織布または伸縮性織物複合材を製造するためのプロセスであって、
（ａ）不織布または織物の上側外層と下側外層との間に、複数の端部が密な間隔で配列されたエラストマー繊維の内層を配置するステップと、
（ｂ）前記不織布または織物の上側外層および下側外層と前記エラストマー繊維の内層とを、接着剤組成物を塗布することによって接着するステップと、を含むプロセス。
【請求項９】
前記内層は張力下にある、請求項８に記載のプロセス。
【請求項１０】
前記内層は２倍〜４倍に引っ張られている、請求項８に記載のプロセス。
【請求項１１】
前記内層は２．５倍〜４倍に引っ張られている、請求項８に記載のプロセス。
【請求項１２】
前記エラストマー繊維の内層は１０〜７００個の端部を含む、請求項８〜１１のいずれかに記載のプロセス。
【請求項１３】
前記内層の前記エラストマー繊維は１．５ｍｍ〜５ｍｍ離間されてる、請求項８〜１２のいずれかに記載のプロセス。
【請求項１４】
前記エラストマー繊維はスパンデックスを含む、請求項８〜１３のいずれかに記載のプロセス。
【請求項１５】
ビーム配列繊維供給システムが、前記エラストマー繊維の内層と接着剤とを前記上側および／または下側の不織布または織物の外層上に供給する、請求項８〜１４のいずれかに記載のプロセス。
【請求項１６】
マルチクリール繊維配列システムが、前記エラストマー繊維の内層を前記上側および／または下側の不織布または織物の外層上に供給する、請求項８〜１４のいずれかに記載のプロセス。
【請求項１７】
前記クリールシステムは１０〜２００個の端部を供給する、請求項１６に記載のプロセス。
【請求項１８】
前記接着剤はホットメルト接着剤であり、冷却ロールが前記接着剤の高温を急冷して、前記不織布または織物の層への移動を停止または最小化させる、請求項８〜１７のいずれかに記載のプロセス。
【請求項１９】
少なくともその一部分が請求項１〜７のいずれかに記載の伸展性不織布または伸縮性織物複合材を含む製品。
【請求項２０】
家庭用繊維製品、医療用コンポーネント、個人用衛生用品、おむつ、成人失禁用衣料品または包帯を含む、請求項１９に記載の製品。
【発明の詳細な説明】
【技術分野】
【０００１】
本発明は、使い捨てまたは再使用可能な、複数の端部が密な間隔で配列された伸縮性または伸展可能な不織布または織物、ならびにそれらの製造方法に関する。これらの不織布および織物は、これらに限定されないが、家庭用繊維製品、医療用コンポーネント、おむつや成人失禁用衣料品などの個人用品および衛生用品、ならびに包帯を含むさまざまな用途で有用である。
【背景技術】
【０００２】
伸展性不織布または伸縮性織物は、女性の衛生、成人の失禁、乳幼児の世話に広く使用されている。これらの不織布または織物はオンライン製造され、おむつまたは成人失禁用品製造と統合されている。しかしながら、おむつや医療品の製造業者は、複数の繊維端部が密な間隔で配列された幅広の織物（１２インチ〜６５インチ）を製造することができないため、これらは、広い間隔およびより少ない端部に限定されている。
【０００３】
米国特許第６，７１３，４１５号は、２つの不織布外層と、少なくとも４００デシテックスおよび少なくとも８スレッドライン／インチのエラストマー繊維の予め伸展された内層とに基づく、洗濯耐久性複合織物を開示している。
【０００４】
より幅広のウェブおよびオフラインでのスタンドアロン生産が要求される場合の問題を解決する、使い捨てまたは再使用可能な伸縮性または伸展可能な不織布または織物複合材およびこの生産のための方法の必要性が存在する。
【発明の概要】
【０００５】
本発明の一態様は、実質的に等しい幅の不織布または織物の２つの外層であって、各層は複合織物に対して内面および外面を有する外層と、複数の端部が密な間隔で配列されたエラストマー繊維の内層と、外層と内層とを接着させる接着剤組成物とを含む、伸展性不織布または伸縮性織物複合材に関する。
【０００６】
１つの非限定的な実施形態では、エラストマー繊維の内層は１０〜７００個の端部を含む。１つの非限定的な実施形態では、内層のエラストマー繊維は１．５ｍｍ〜５ｍｍ離間されている。
【０００７】
本発明の別の態様は、伸展性不織布または伸縮性織物複合材を製造するためのプロセスに関する。プロセスは、不織布または織物の２つの層の間に、複数の端部が密な間隔で配列されたエラストマー繊維の内層を配置することを含む。１つの非限定的な実施形態では、内層は張力下にある。１つの非限定的な実施形態では、内層は２倍〜４倍に引っ張られている。１つの非限定的な実施形態では、内層は２．５倍〜４倍に引っ張られている。次いで、不織布または織物の２つの層とエラストマー繊維の内層とを、接着剤組成物を塗布することによって接着させる。１つの非限定的な実施形態では、接着剤は、内層繊維に塗布され、不織布に貼り付けられる。１つの非限定的な実施形態では、不織布は接着剤を含まない。
１つの非限定的な実施形態では、ビーム配列繊維供給システムを使用して、エラストマー繊維の内層および接着剤を上側および／または下側の不織布または織物の外層上に供給する。別の非限定的な実施形態では、マルチクリール繊維配列システムを使用して、エラストマー繊維の内層を供給し、接着剤を内層繊維に塗布してから、上側および／または下側の不織布または織物の外層に貼り付ける。
【０００８】
このプロセスの１つの非限定的な実施形態では、エラストマー繊維の内層は１０〜７００個の端部を含む。このプロセスの１つの非限定的な実施形態では、内層のエラストマー繊維は１．５ｍｍ〜５ｍｍ離間される。
【０００９】
本発明の別の態様は、少なくともその一部分が本明細書に開示される伸展性不織布または伸縮性織物複合材を含む製品に関する。
【図面の簡単な説明】
【００１０】
【図１】本発明の使い捨てまたは再使用可能な伸縮性または伸展可能な不織布または織物複合材の製造プロセスの一非限定的実施形態の概要を示す図である。
【発明を実施するための形態】
【００１１】
本開示によって提供されるのは、例えば、家庭用繊維製品、医療用コンポーネント、おむつ、成人失禁用衣料品などの個人用品および衛生用品、包帯などとして有用である、使い捨てまたは再使用可能な伸縮性または伸展可能な不織布または織物複合材、およびこれらの伸展可能な不織布または織物複合材の製造方法である。
【００１２】
本発明の使い捨てまたは再使用可能な伸縮性または伸展可能な不織布または織物複合材は、各々が内面および外面を有する２つの不織布または織物の外層を含む。１つの非限定的な実施形態では、これらの２つの外層は、実質的に等しい幅のものである。
【００１３】
本発明の使い捨てまたは再使用可能な伸縮性または伸展可能な不織布または織物複合材は、複数の端部が密な間隔で配列されたエラストマー繊維の内層をさらに含む。
【００１４】
本明細書で使用される「複数の端部」とは、これに限定されないが、約１０〜約７００個の端部を含むことを意味する。
【００１５】
本明細書で使用される「密な間隔」とは、エラストマー繊維が１．５ｍｍ〜５ｍｍ離間していることを意味する。
【００１６】
１つの非限定的な実施形態では、エラストマー繊維の少なくとも一部分はスパンデックスを含む。
【００１７】
さらに、本発明の使い捨てまたは再使用可能な伸縮性または伸展可能な不織布または織物複合材は、外層と内層とを接着させる接着剤組成物を含む。
【００１８】
外層として、さまざまな基材を使用し得る。
【００１９】
１つの非限定的な実施形態では、本明細書に記載されているように伸縮性化するための比較的非伸縮性の外層が使用される。不織布基材または「ウェブ」は、交互に配置されているが、同一と見なし得る繰り返し様式ではない、個々の繊維、フィラメントまたは糸の構造を有する基材である。不織布基材は、例えば、メルトブローイングプロセス、スパンボンドプロセスおよびボンデッドカードウェブプロセスなどのさまざまな従来のプロセスによって形成することができる。カードウェブプロセスの非限定的な例は、ハイドロジェットを使用してステープル繊維を交絡させるスパンレーシングである。メルトブローン基材またはウェブは、メルトブローン繊維から作られたものである。メルトブローン繊維は、溶融熱可塑性材料を、複数の微小な、通常は円形のダイ毛管を通して高速ガス（例えば、空気）流中に、溶融熱可塑性材料またはフィラメントとして押出することによって形成される。これにより、溶融熱可塑性材料のフィラメントの直径が縮小され、マイクロファイバの直径になり得る。その後、メルトブローン繊維を高速ガス流によって搬送し、収集面に堆積して、ランダムに分散されたメルトブローン繊維のウェブを形成する。そのようなプロセスは、例えば、米国特許第３，８４９，２４１号に開示されており、この特許は参照により本明細書に組み込まれる。
【００２０】
スパンボンド基材または「ウェブ」は、スパンボンド繊維から作られたものである。スパンボンド繊維は、溶融熱可塑性材料を、紡糸口金の複数の微小な、通常は円形の毛管からフィラメントとして押出することによって形成される小径繊維である。次いで、押出されたフィラメントの直径を、例えば、伸張または他の周知のスパンボンド機構によって急速に縮小させる。スパンボンド不織布ウェブの製造は、例えば、米国特許第３，６９２，６１８号および第４，３４０，５６３号に例示されており、両特許は参照により本明細書に組み込まれる。
【００２１】
比較的非伸縮性の基材は、多種多様な材料から構成することができる。好適な材料としては、例えば、ポリエチレン、ポリプロピレン、ポリエチレンテレフタレートなどのポリエステル、ポリブタン、ポリメチデンテン、エチレンプロピレンコポリマー、ポリアミド、テトラブロックポリマー、スチレン系ブロックコポリマー、ポリヘキサメチレンアジパミド、ポリ−（ｏｃ−カプロアミド）、ポリヘキサメチレンセバカミド、ポリビニル、ポリスチレン、ポリウレタン、ポリトリフルオロクロロエチレン、エチレン酢酸ビニルポリマー、ポリエーテルエステル、綿、レーヨン、麻およびナイロンを挙げることができる。さらに、そのような材料タイプの組み合わせを使用して、本明細書で伸縮性化される比較的非伸縮性の基材を形成し得る。
【００２２】
本明細書で伸縮性化される好ましい基材としては、ポリマースパンボンド不織布ウェブなどの構造が挙げられる。特に好ましいのは、約１０〜約４０グラム／ｍ２の坪量を有するスパンボンドポリオレフィン不織布ウェブである。より好ましくは、そのような構造は、約１４〜約２５グラム／ｍ２の坪量を有するポリプロピレンスパンボンド不織布ウェブである。
【００２３】
前述のような比較的非伸縮性の基材は、１つ以上のそのような基材に、特定のタイプのエラストマーポリウレタン材料を接着剤で接着させることによって伸縮性化することができる。ポリウレタン材料が引き伸ばされた状態に引っ張られている間に、そのような接着剤の、伸縮性化されるべき基材への接着が起こる。
【００２４】
１つの非限定的な実施形態では、内層のエラストマー繊維はスパンデックスを含む。
【００２５】
本発明のスパンデックス繊維は、「繊維形成物質が少なくとも８５％のセグメント化ポリウレタンからなる長鎖合成ポリマーである製造繊維」の定義を満たす。スパンデックス繊維の熱処理後の伸縮特性と伸縮特性の保持とは、セグメントポリウレタンの含有量と、セグメントポリウレタンの化学組成、マイクロドメイン構造、およびポリマー分子量とに大きく依存する。十分に確立されているように、セグメント化ポリウレタンは、ヒドロキシル末端ポリマーグリコール、ジイソシアネート、および低分子量連鎖延長剤の段階重合による硬質セグメントおよび軟質セグメントからなる長鎖ポリウレタンの１つのファミリーである。使用される連鎖延長剤、ジオールまたはジアミンの性質に応じて、セグメント化ポリウレタンの硬質セグメントはウレタンまたは尿素とすることができる。尿素硬質セグメントを有するセグメント化ポリウレタンは、ポリウレタンウレアとして分類される。一般に、尿素硬質セグメントは、ウレタン硬質セグメントよりも強い、物理的な架橋点として機能する鎖間水素結合を形成する。したがって、ジアミン鎖延長ポリウレタンウレアは、典型的には、短鎖ジオール延長ポリウレタンよりも、溶融温度がより高く、軟質セグメントと硬質セグメントとの間の相分離がより良好な、より良く形成された結晶性硬質セグメントドメインを有する。熱処理に対する尿素硬質セグメントの統合性および抵抗性のために、ポリウレタンウレアは、典型的には、湿式紡糸または乾式紡糸のいずれかの溶液紡糸プロセスを通して繊維に紡糸される。ウレタン硬質セグメントを用いて製造されたポリウレタン繊維、および選択されたポリウレタンウレア繊維は、溶融紡糸によって製造してもよい。
【００２６】
２種以上のセグメント化ポリウレタンまたはポリウレタンウレアの混合物またはブレンドを使用することができる。任意選択で、セグメント化ポリウレタンウレアの混合物またはブレンドは、別のセグメント化ポリウレタンまたは他の繊維形成ポリマーと共に使用することもできる。
【００２７】
ポリウレタンまたはポリウレタンウレアは、２工程プロセスで作られる。第１の工程では、ポリマーグリコールをジイソシアネートと反応させて、イソシアネート末端ウレタンプレポリマーを形成する。典型的には、ジイソシアネート対グリコールのモル比は、１．５０〜２．５０の範囲で制御される。所望であれば、この予備重合工程での反応を支援するために触媒を使用することができる。第２の工程では、ウレタンプレポリマーをＮ，Ｎ−ジメチルアセトアミド（ＤＭＡｃ）などの溶剤中に溶解し、短鎖ジアミンまたはジアミンの混合物で鎖延長してポリウレタンウレア溶液を形成する。ポリウレタンウレアのポリマー分子量は、少量の単官能アルコールまたはアミン、典型的にはポリウレタンウレア固体１キログラム当たり６０ミリ当量未満を第１の工程および／または第２の工程で追加し、反応させることによって制御される。添加剤は、ポリウレタンウレアが形成された後で、ただし溶液が繊維に紡糸される前の、任意の段階でポリマー溶液に混合することができる。繊維中の総添加剤量は、典型的には、１０重量％未満である。紡糸前のポリマー溶液中の添加剤を含む固体含有量は、典型的には、溶液の３０．０重量％〜４０．０重量％の範囲で制御される。溶液の粘度は、典型的には、最適な紡糸性能を得るために２０００〜５０００ポイズの範囲で制御される。硬質セグメントの融点が十分に低いならば、好適なセグメント化ポリウレタンポリマーを溶融状態でも作ることができる。ポリウレタンウレアに適したポリマーグリコールとしては、数平均分子量が約６００〜約３，５００のポリエーテルグリコール、ポリカーボネートグリコール、およびポリエステルグリコールが挙げられる。２種以上のポリマーグリコールまたはコポリマーの混合物を含めることができる。
【００２８】
使用することができるポリエーテルグリコールの例としては、エチレンオキシド、プロピレンオキシド、トリメチレンオキシド、テトラヒドロフラン、および３−メチルテトラヒドロフランの開環重合および／もしくは共重合からの、または縮合からの、２つの末端ヒドロキシ基を有するグリコールが挙げられる。
【００２９】
エチレングリコール、１，３−プロパンジオール、１，４−ブタンジオール、１，５−ペンタンジオール、１，６−ヘキサンジオール、２，２−ジメチル−１，３プロパンジオール、３−メチル−１，５−ペンタンジオール、１，７−ヘプタンジオール、１，８−オクタンジオール、１，９−ノナンジオール、１，１０−デカンジオールおよび１，１２−ドデカンジオールなど、各分子に１２個未満の炭素原子を有する、ジオールまたはジオール混合物などの多価アルコールの重合。直鎖二官能ポリエーテルポリオールが好ましく、官能価が２のＴｅｒａｔｈａｎｅ（登録商標）１８００（カンザス州ウィチタのＩＮＶＩＳＴＡ）などの数平均分子量が約１，７００〜約２，１００のポリ（テトラメチレンエーテル）グリコールは、特定の好適なグリコールの１つの例である。コポリマーとしては、ポリ（テトラメチレンエーテルコエチレンエーテル）グリコールおよびポリ（２−メチルテトラメチレンエーテルコテトラメチレンエーテル）グリコールを挙げることができる。
【００３０】
使用することができるポリエステルグリコールの例としては、各分子に１２個以下の炭素原子を有する低分子量の、脂肪族ポリカルボン酸とポリオール、またはそれらの混合物の縮合重合によって生成される、２つの末端ヒドロキシ基を有するエステルグリコールを挙げることができる。好適なポリカルボン酸の例は、マロン酸、コハク酸、グルタル酸、アジピン酸、ピメリン酸、スベリン酸、アゼライン酸、セバシン酸、ウンデカンジカルボン酸、およびドデカンジカルボン酸である。ポリエステルポリオールを調製するのに好適なグリコールの例は、エチレングリコール、１，３−プロパンジオール、１，４−ブタンジオール、１，５−ペンタンジオール、１，６−ヘキサンジオール、ネオペンチルグリコール、３−メチル−１，５−ペンタンジオール、１，７−ヘプタンジオール、１，８−オクタンジオール、１，９−ノナンジオール、１，１０−デカンジオールおよび１，１２ドデカンジオールである。溶融温度が約５℃〜約５０℃の直鎖二官能ポリエステルポリオールは、特定のポリエステルグリコールの一例である。
【００３１】
使用することができるポリカーボネートグリコールの例としては、各分子に１２個以下の炭素原子を有する低分子量の、ホスゲン、クロロギ酸エステル、ジアルキルカーボネートまたはジアリルカーボネートと脂肪族ポリオール、またはそれらの混合物の縮合重合によって生成される、２つの末端ヒドロキシル基を有するカーボネートグリコールが挙げられる。ポリカーボネートポリオールを調製するのに好適なポリオールの例は、ジエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、１，７−ヘプタンジオール、１，８−オクタンジオール、１，９−ノナンジオール、１，１０−デカンジオールおよび１，１２−ドデカンジオールである。溶融温度が約５℃〜約５０℃の直鎖二官能ポリカーボネートポリオールは、特定のポリカーボネートポリオールの一例である。
【００３２】
ポリウレタンウレアを作るために使用されるジイソシアネート成分としては、４，４’−メチレンビス（フェニルイソシアネート）および２，４’−メチレンビス（フェニルイソシアナート）を含有するジフェニルメタンジイソシアネート（ＭＤＩ）のイソマー混合物を含む、単一のジイソシアネートまたは異なるジイソシアネートの混合物を挙げることができる。任意の適切な芳香族または脂肪族ジイソシアネートを含めることができる。使用することができるジイソシアネートの例としては、これらに限定されないが、４，４’−メチレンビス（フェニルイソシアネート）、４，４’−メチレンビス（シクロヘキシルイソシアネート）、１，４−キシレンジイソシアネート、２，６−トルエンジイソシアネート、２，４−トルエンジイソシアネート、およびこれらの混合物が挙げられる。特定のポリイソシアネート成分の例としては、Ｔａｋｅｎａｔｅ（登録商標）５００（Ｍｉｔｓｕｉ  Ｃｈｅｍｉｃａｌｓ）、Ｍｏｎｄｕｒ（登録商標）ＭＢ（Ｂａｙｅｒ）、Ｌｕｐｒａｎａｔｅ（登録商標）Ｍ（ＢＡＳＦ）、およびＩｓｏｎａｔｅ（登録商標）１２５ＭＤＲ（Ｄｏｗ  Ｃｈｅｍｉｃａｌ）、ならびにこれらの組み合わせが挙げられる。
【００３３】
ポリウレタンウレアを作るのに適したジアミン連鎖延長剤の例としては以下が挙げられる：１，２−エチレンジアミン；１，４−ブタンジアミン；１，２−ブタンジアミン；１，３−ブタンジアミン；１，３−ジアミノ−２，２−ジメチルブタン；１，６−ヘキサメチレンジアミン；１，１２−ドデカンジアミン；１，２−プロパンジアミン；１，３−プロパンジアミン；２−メチル−１，５−ペンタンジアミン；１−アミノ−３，３，５−トリメチル−５−アミノメチルシクロヘキサン；２，４−ジアミノ−１−メチルシクロヘキサン；Ｎ−メチルアミノビス（３−プロピルアミン）；１，２−シクロヘキサンジアミン；１，４−シクロヘキサンジアミン；４，４’−メチレン−ビス（シクロヘキシルアミン）；イソホロンジアミン；２，２−ジメチル−１，３−プロパンジアミン；メタテトラメチルキシレンジアミン；１，３−ジアミノ−４−メチルシクロヘキサン；１，３−シクロヘキサン−ジアミン；１，１−メチレン−ビス（４，４’−ジアミノヘキサン）；３−アミノメチル−３，５，５−トリメチルシクロヘキサン；１，３−ペンタンジアミン（１，３−ジアミノペンタン）；ｍ−キシリレンジアミン；およびＪｅｆｆａｍｉｎｅ（登録商標）（Ｔｅｘａｃｏ）。任意選択で、水、ならびにｔｅｒｔ−ブチルアルコールおよびｕ−クミルアルコールなどの第三級アルコールもまた、ポリウレタンウレアを作るための連鎖延長剤として使用することができる。
【００３４】
ポリウレタンが所望される場合、使用される連鎖延長剤または連鎖延長剤の混合物は、ジオールであるべきである。使用し得るそのようなジオールの例としては、これらに限定されないが、エチレングリコール、１，３−プロパンジオール、１，２−プロピレングリコール、３−メチル−１，５−ペンタンジオール、２，２−ジメチル−１，３−トリメチレンジオール、２，２，４−トリメチル−１，５−ペンタンジオール、２−メチル−２−エチル−１，３−プロパンジオール、１，４−ビス（ヒドロキシエトキシ）ベンゼン、および１，４−ブタンジオール、ならびにこれらの混合物が挙げられる。
【００３５】
単官能アルコールまたは第一級／第二級単官能アミンを、ポリウレタンウレアの分子量を制御するための連鎖停止剤として含めることができる。１種以上の単官能アルコールと１種以上の単官能アミンとのブレンドも含まれ得る。
【００３６】
本発明の連鎖停止剤として有用な単官能アルコールの例としては、フルフリルアルコール、テトラヒドロフルフリルアルコール、Ｎ−（２−ヒドロキシエチル）スクシンイミド、４−（２−ヒドロキシエチル）モルホリン、メタノール、エタノール、ブタノール、ネオペンチルアルコール、ヘキサノール、シクロヘキサノール、シクロヘキサンメタノール、ベンジルアルコール、オクタノール、オクタデカノール、Ｎ，Ｎ−ジエチルヒドロキシルアミン、２−（ジエチルアミノ）エタノール、２−ジメチルアミノエタノール、および４−ピペリジンエタノール、およびこれらの組み合わせを含む、１〜１８個の炭素を有する脂肪族および脂環式の第一級および第二級アルコール、フェノール、置換フェノール、５００未満の分子量を含む、約７５０未満の分子量を有するエトキシル化アルキルフェノールおよびエトキシル化脂肪アルコール、ヒドロキシアミン、ヒドロキシメチルおよびヒドロキシエチル置換第三級アミン、ヒドロキシメチルおよびヒドロキシエチル置換複素環式化合物、ならびにこれらの組み合わせからなる群から選択される少なくとも１つのメンバーが挙げられる。好ましくは、そのような単官能アルコールを、ウレタンプレポリマーを作る工程で反応させて、後の工程で形成されるポリウレタンウレアのポリマー分子量を制御する。
【００３７】
ポリウレタンウレアの連鎖停止剤として有用な好適な単官能第一級アミンの例としては、これらに限定されないが、エチルアミン、プロピルアミン、イソプロピルアミン、ｎ−ブチルアミン、ｓｅｃ−ブチルアミン、ｔｅｒｔ−ブチルアミン、イソペンチルアミン、ヘキシルアミン、オクチルアミン、エチルヘキシルアミン、トリデシルアミン、シクロヘキシルアミン、オレイルアミンおよびステアリルアミンが挙げられる。好適な単官能ジアルキルアミン連鎖停止剤の例としては以下が挙げられる：Ｎ，Ｎ−ジエチルアミン、Ｎ−エチル−Ｎ−プロピルアミン、Ｎ，Ｎ−ジイソプロピルアミン、Ｎ−ｔｅｒｔ−ブチル−Ｎ−メチルアミン、Ｎ−ｔｅｒｔ−ブチル−Ｎ−ベンジルアミン、Ｎ，Ｎ−ジシクロヘキシルアミン、Ｎ−エチル−Ｎ−イソプロピルアミン、Ｎ−ｔｅｒｔブチル−Ｎ−イソプロピルアミン、Ｎ−イソプロピル−Ｎ−シクロヘキシルアミン、Ｎ−エチル−Ｎ−シクロヘキシルアミン、Ｎ，Ｎ−ジエタノールアミン、および２，２，６，６−テトラメチルピペリジン。好ましくは、そのような単官能アミンを、連鎖延長工程中に使用して、ポリウレタンウレアのポリマー分子量を制御する。任意選択で、エタノールアミン、３−アミノ−１−プロパノール、イソプロパノールアミンおよびＮ−メチルエタノールアミンなどのアミノアルコールを使用して、連鎖延長反応中にポリマー分子量を調節することもできる。
【００３８】
エラストマー繊維に任意選択で含め得る添加剤のクラスを以下に列挙する。例示的で非限定的に列挙される。しかしながら、さらなる添加剤が当該技術分野で周知である。例としては、酸化防止剤、ＵＶ安定剤、着色剤、顔料、架橋剤、相変化材料（パラフィンワックス）、抗菌剤、ミネラル（すなわち、銅）、マイクロカプセル化添加剤（すなわち、アロエベラ、ビタミンＥゲル、アロエベラ、海昆布、ニコチン、カフェイン、香料またはアロマ）、ナノ粒子（すなわち、シリカまたは炭素）、炭酸カルシウム、難燃剤、粘着防止剤、塩素分解耐性添加剤、ビタミン、医薬、芳香剤、導電性添加剤、染色性および／または染色補助剤（第四級アンモニウム塩など）が挙げられる。
【００３９】
添加し得る他の添加剤としては、接着促進剤ならびに可溶性向上剤、帯電防止剤、クリープ防止剤、蛍光増白剤、凝集剤、導電性添加剤、発光添加剤、潤滑剤、有機および無機充填剤、防腐剤、触感改良剤、サーモクロミック添加剤、昆虫忌避剤、および湿潤剤、安定剤（ヒンダードフェノール、酸化亜鉛、ヒンダードアミン）、スリップ剤（シリコーンオイル）、ならびにこれらの組み合わせが挙げられる。
【００４０】
添加剤は、染色性、疎水性（すなわち、ポリテトラフルオロエチレン（ＰＴＦＥ））、親水性（すなわち、セルロース）、摩擦制御、耐塩素性、耐分解性（すなわち、酸化防止剤）、接着性および／または可溶性（すなわち、接着剤および接着促進剤）、難燃性、抗菌作用（銀、銅、アンモニウム塩）、バリア、導電率（カーボンブラック）、引張特性、色、発光、リサイクル性、生分解性、芳香、粘着性制御（すなわち、金属ステアリン酸塩）、触覚特性、硬化性、熱調節（すなわち、相変化材料）、栄養性、二酸化チタンなどの艶消し剤、ハイドロタルサイトなどの安定剤、ハンタイトとハイドロマグネサイトの混合物、ＵＶ遮断剤、ならびにこれらの組み合わせを含む、１つ以上の有益な特性を提供し得る。
【００４１】
添加剤は、所望の効果を達成するのに適切な任意の量で含まれ得る。
【００４２】
スパンデックス繊維は、乾式紡糸、湿式紡糸、または溶融紡糸などの繊維紡糸プロセスを通して、ポリウレタンまたはポリウレタンウレアポリマー溶液から形成することができる。乾式紡糸では、ポリマーおよび溶剤を含むポリマー溶液を紡糸口金オリフィスを通して計量して紡糸チャンバに入れ、１本または複数のフィラメントを形成する。ポリウレタンウレアは、それから作られるスパンデックス繊維が所望される場合、典型的には、乾式紡糸または湿式紡糸される。ポリウレタンは、それから作られるスパンデックス繊維が所望される場合、典型的には、溶融紡糸される。
【００４３】
典型的には、ポリウレタンウレアポリマーは、重合反応に使用されたのと同じ溶剤からフィラメントに乾式紡糸される。ガスをチャンバに通して溶剤を蒸発させ、フィラメントを固化させる。フィラメントは、少なくとも毎分２００メートルの巻き取り速度で乾式紡糸される。スパンデックスは、８００メートル／分を超えるなど、任意の所望の速度で紡糸することができる。本明細書で使用される場合、「紡糸速度」という用語は、糸の巻き取り速度を指す。
【００４４】
スパンデックスフィラメントの良好な紡糸性は、紡糸セル内および巻き取りにおける低頻度のフィラメント切断を特徴とする。スパンデックスは、単一フィラメントとして紡糸することができ、または従来の技術によってマルチフィラメント糸に合体することができる。マルチフィラメント糸の各フィラメントは、典型的には、例えば、１フィラメント当たり６〜２５デシテックス（ｄｔｅｘ）の範囲のテキスタイルデシテックスのものであり得る。
【００４５】
単一フィラメントまたはマルチフィラメント糸の形態のスパンデックスは、典型的には、基材を伸縮性化して本明細書の複合構造を形成するために使用される。マルチフィラメントスパンデックス糸は、糸ストランド当たり約４〜約１２０のフィラメントを含むことが多い。特に好適なスパンデックスフィラメントまたは糸は、約２００デシテックス〜約２４００デシテックスおよび約５４０〜約１８８０デシテックスを含む、約２００〜約３６００デシテックスの範囲のものである。
【００４６】
エラストマー繊維の内層は、伸縮性化されている比較的非伸縮性の基材に接着剤で接着または貼り付けられる。本明細書で選択されたタイプのポリウレタンの、そのような非伸縮性可撓性基材への接着剤接着は、一般に、従来のホットメルト接着剤の使用によってもたらされる。
【００４７】
従来のホットメルト接着剤は、典型的には、高い初期粘着性を示し、コンポーネント間に良好な接着強度を提供し、良好な紫外線および熱安定性を有する熱可塑性ポリマーである。好ましいホットメルト接着剤は感圧性である。好適なホットメルト接着剤の例は、スチレン−イソプレン−スチレン（ＳＩＳ）コポリマー；スチレン−ブタジエン−スチレン（ＳＢＳ）コポリマー；スチレン−エチレン−ブチレン−スチレン（ＳＥＢＳ）コポリマー；エチレン酢酸ビニル（ＥＶＡ）コポリマー；アモルファスポリアルファオレフィン（ＡＰＡＯ）ポリマーおよびコポリマー；ならびにエチレン−スチレンインターポリマー（ＥＳＩ）からなる群から選択されるポリマーを含むものである。最も好ましいのは、スチレン−イソプレン−スチレン（ＳＩＳ）ブロックコポリマーに基づく接着剤である。ホットメルト接着剤は市販されている。
それらは、ＢｏｓｔｉｋからＨ−２１０４、Ｈ−２４９４、Ｈ−４２３２およびＨ−２００４３、Ｈ．Ｂ．Ｆｕｌｌｅｒ  ＣｏｍｐａｎｙからＨＬ−１４８６およびＨＬ−１４７０、ならびにＮａｔｉｏｎａｌ  Ｓｔａｒｃｈ  ＣｏｍｐａｎｙからＮＳ−３４−３２６０、ＮＳ−３４−３３２２およびＮＳ−３４−５６０などの名称で販売されている。
【００４８】
本発明はまた、これらの伸展性不織布または伸縮性織物複合材を製造するためのプロセスを提供する。
【００４９】
プロセスは、不織布または織物の２つの層の間に、複数の端部が密な間隔で配列されたエラストマー繊維の内層を配置することを含む。１つの非限定的な実施形態では、内層は張力下にある。１つの非限定的な実施形態では、内層は２倍〜４倍に引っ張られている。１つの非限定的な実施形態では、内層は２．５倍〜４倍に引っ張られている。このプロセスの１つの非限定的な実施形態では、エラストマー繊維の内層は１０〜７００個の端部を含む。このプロセスの１つの非限定的な実施形態では、内層のエラストマー繊維は１．５ｍｍ〜５ｍｍ離間される。
【００５０】
次いで、不織布または織物の２つの層とエラストマー繊維の内層とを、接着剤組成物を塗布することによって接着させる。１つの非限定的な実施形態では、接着剤は、内層繊維に塗布され、不織布に貼り付けられる。１つの非限定的な実施形態では、不織布は接着剤を含まない。
【００５１】
多孔性の不織布または織物を通してののりの移動は、のりが蓄積したラミネート加工機をクリーニングするための過度の休止時間を引き起こす。さらに、のりがウェブ中に移動すると、不織布または織物に粘り気がありザラザラとした手触りを生じる。したがって、好ましいのは、不織布または織物中へののりの移動が停止または最小化されるように、不織布または織物へのウェブ統合性または繊維接着統合性が整えられることである。
【００５２】
１つの非限定的な実施形態では、ビーム配列繊維供給システムを使用して、エラストマー繊維の内層と接着剤とを上側および／または下側の不織布または織物の外層上に供給する。
【００５３】
別の非限定的な実施形態では、マルチクリール繊維配列システムを使用して、エラストマー繊維の内層を供給し、接着剤を内層繊維に塗布してから、上側および／または下側の不織布または織物の外層上に貼り付ける。クリールシステムは、繊維またはウェブの統合性を損なうことなく、１０〜２００個の端部の供給を可能にする。
【００５４】
１つの非限定的な実施形態では、接着剤の高温を急冷するプロセスで冷却ロールを使用し、それにより、不織布または織物基材中への接着剤の移動を停止または最小化する。
【００５５】
また、本発明によって提供されるのは、少なくともその一部分が、本明細書に開示される伸展性不織布または伸縮性織物複合材を含む製品である。そのような製品の非限定的な例としては、家庭用繊維製品、医療用コンポーネント、個人用衛生用品、おむつ、成人失禁用衣料品および包帯が挙げられる。本明細書に開示される伸展性不織布または伸縮性織物複合材を用いて製造された製品は、より良い手触り、フィット感、および快適さを有する。
【００５６】
本明細書に引用されているすべての特許、特許出願、試験手順、優先文書、記事、出版物、マニュアル、およびその他の文書は、そのような開示が本発明と矛盾しない範囲で、およびそのような組み込みが許可されているすべての管轄区域について、参照により完全に組み込まれる。
【００５７】
以下の試験方法は、本発明およびその使用能力を実証する。本発明は、他の異なる実施形態が可能であり、そのいくつかの詳細は、本発明の範囲および趣旨から逸脱することなく、さまざまな明らかな点で変更することができる。したがって、試験方法は本質的に例示的であり、非限定的であるとみなされるべきである。
【００５８】
複合材の試験方法
複合材の収縮力を試験するために使用された試験方法は、ＡＳＴＭ  Ｄ４９６４を使用した引張試験である。
【図１】
2021514868.tif 000003
【国際調査報告】
2021514868.tif 000004
2021514868.tif 000005
2021514868.tif 000006
2021514868.tif 000007